(57)【要約】本発明は、化学式１で表される化合物及びそれを含有する有機電界発光素子に関するものであり、寿命、効率、電気化学的安定性、及び熱安定性に優れた有機化合物及びこれを含有する有機電界発光素子を提供する。【選択図】なし【特許請求の範囲】
【請求項１】
下記化学式１で表される化合物：
【化１】
2020520976.tif 000122
ここで、ＹはＢであり、
Ｘ１及びＸ２は互いに同一又は異なり、それぞれ独立してＯ又はＮ（Ｒ１２）であり、
Ｒ１〜Ｒ３は互いに同一又は異なり、それぞれ独立して水素、重水素、水素、重水素、シアノ基、トリフルオロメチル基、ニトロ基、ハロゲン基、ヒドロキシ基、置換又は非置換の炭素数１〜４のアルキルチオ基、置換又は非置換の炭素数１〜３０のアルキル基、置換又は非置換の炭素数１〜２０のシクロアルキル基、置換又は非置換の炭素数２〜３０のアルケニル基、置換又は非置換の炭素数２〜２４のアルキニル基、置換又は非置換の炭素数６〜３０のアリール基、及び置換又は非置換の原子核数５〜６０のヘテロアリール基からなる群より選択され、
Ｒ４〜Ｒ１２は互いに同一又は異なり、それぞれ独立して水素、重水素、シアノ基、トリフルオロメチル基、ハロゲン基、トリメチルシリルエチニル基（ＴＭＳ）、炭素数１〜４のアルキルチオ基、炭素数１〜１０のアルキルアミノ基、炭素数１〜１０のアルキル基、炭素数１〜１０のアルコキシ基、炭素数１〜２０のシクロアルキル基、置換又は非置換の炭素数６〜３０のアリール基、置換又は非置換の原子核数５〜６０のヘテロアリール基、置換又は非置換の炭素数６〜３０のヘテロアリールアルキル基、置換又は非置換の炭素数１〜１０のアルコキシ基、置換又は非置換の炭素数１〜１０のアルキルアミノ基、置換又は非置換の炭素数６〜２０のアリールアミノ基、置換又は非置換の炭素数６〜２０のアラルキルアミノ基、置換又は非置換の炭素数２〜２４のヘテロアリールアミノ基、置換又は非置換の炭素数１〜２０のアルキルシリル基、置換又は非置換の炭素数６〜２０のアリールシリル基、及び置換又は非置換の炭素数６〜２０のアリールオキシ基からなる群より選択され、
前記Ｒ１〜Ｒ１２は、少なくとも１つが置換又は非置換の炭素数１〜２０のシクロアルキル基であり、前記Ｒ１〜Ｒ１２それぞれは、水素、重水素、シアノ基、ニトロ基、ハロゲン基、ヒドロキシ基、炭素数１〜４のアルキルチオ基、置換又は非置換の炭素数１〜３０のアルキル基、置換又は非置換の炭素数１〜２０のシクロアルキル基、炭素数６〜３０のアリールオキシ基、炭素数１〜３０のアルコキシ基、炭素数１〜３０のアルキルアミノ基、炭素数６〜３０のアリールアミノ基、炭素数６〜３０のアラルキルアミノ基、炭素数２〜２４のヘテロアリールアミノ基、炭素数１〜３０のアルキルシリル基、炭素数６〜３０のアリールシリル基、炭素数１〜３０のアルキル基、炭素数２〜３０のアルケニル基、炭素数２〜２４のアルキニル基、炭素数７〜３０のアラルキル基、炭素数６〜３０のアリール基、原子核数５〜６０のヘテロアリール基、及び炭素数６〜３０のヘテロアリールアルキル基からなる群より選択される１つ以上の置換基で置換され得る。
【請求項２】
Ｒ１〜Ｒ３は互いに同一又は異なり、それぞれ独立して水素、置換又は非置換のシクロプロピル基、置換又は非置換のシクロブチル基、置換又は非置換のシクロペンチル基、置換又は非置換のシクロヘキシル基、置換又は非置換のシクロヘプチル基、及び置換又は非置換のアダマンチル基からなる群より選択されることを特徴とする、請求項１に記載の化合物。
【請求項３】
Ｒ１〜Ｒ３が、少なくとも１つ以上が置換又は非置換のシクロヘキシル基又は置換又は非置換のアダマンチル基であることを特徴とする、請求項１に記載の化合物。
【請求項４】
Ｒ４〜Ｒ１１は、それぞれ独立して水素、重水素、メチル基、エチル基、イソプロピル基、ｓｅｃ−ブチル基、ｔｅｒｔ−ブチル基、シアノ基、トリフルオロメチル基、フルオロ基、トリメチルシリルエチニル基（ＴＭＳ）、ジメチルアミノ基、ジエチルアミノ基、メチルチアノ基、エチルチアノ基、メトキシ基、エトキシ基、置換又は非置換のシクロプロピル基、置換又は非置換のシクロブチル基、置換又は非置換のシクロペンチル基、置換又は非置換のシクロヘキシル基、置換又は非置換のシクロヘプチル基、置換又は非置換のアダマンチル基、置換又は非置換のフェニル基、置換又は非置換のナフチル基、置換又は非置換のアントラセニル基、置換又は非置換のフェナントリル基、置換又は非置換のナフサセニル基、置換又は非置換のピレニル基、置換又は非置換のビフェニル基、置換又は非置換のｐ−ターフェニル基、置換又は非置換のｍ−ターフェニル基、置換又は非置換のクリセニル基、置換又は非置換のフェノチアジニル基、置換又は非置換のフェノキサジニル基、置換又は非置換のピリジル基、置換又は非置換のピリミジニル基、置換又は非置換のピラジニル基、置換又は非置換のトリアジニル基、置換又は非置換のチオフェニル基、置換又は非置換のトリフェニレニル基、置換又は非置換のフェニレニル基、置換又は非置換のインデニル基、置換又は置換されたフラニル基、置換又は非置換のピロリル基、置換又は非置換のピラゾリル基、置換又は非置換のイミダゾリル基、置換又は非置換のトリアゾリル基、置換又は非置換のオキサゾリル基、置換又は非置換のチアゾリル基、置換又は非置換のオキサジアゾリル基、置換又は非置換のチアジアゾリル基、置換又は非置換のピリジル基、置換又は非置換のピリミジニル基、置換又は置換されたピラジニル基、置換又は非置換のベンゾフラニル基、置換又は非置換のベンゾイミダゾリル基、置換又は非置換のインドリル基、置換又は非置換のキノリニル基、置換又は非置換のイソキノリニル基、置換又は非置換のキナゾリニル基、置換又は非置換のキノキサリニル基、置換又は非置換のナフチリジニル基、置換又は非置換のベンゾオキサジニル基、置換又は非置換のベンゾチアジニル基、置換又は非置換のアクリジニル基、及び下記化学式２〜化学式６からなる群より選択される、請求項１に記載の化合物：
【化２】
2020520976.tif 000123
【化３】
2020520976.tif 000124
前記式において、Ｘ３及びＸ５は、Ｓ、Ｏ、Ｎ（Ｒ’）、Ｃ（Ｒ’）（Ｒ’’）又はＳｉ（Ｒ’）（Ｒ’’）であり、Ｘ４はＮであり、前記Ｒ’及びＲ’’は、それぞれ独立して水素、炭素数１〜４のアルキル基又は炭素数６〜２０のアリール基である。
【請求項５】
Ｒ４〜Ｒ１１は、１つ以上が置換又は非置換の炭素数６〜２０のアリール基であり、
前記アリール基は、重水素、メチル基、エチル基、イソプロピル基、ｓｅｃ−ブチル基、ｔｅｒｔ−ブチル基、シアノ基、トリフルオロメチル基、フルオロ基、トリメチルシリルエチニル基（ＴＭＳ）、ジメチルアミノ基、ジエチルアミノ基、メチルチアノ基、エチルチアノ基、メトキシ基、エトキシ基、フェノキシ基、シクロプロピル基、シクロブチル基、シクロペンチル基、シクロヘキシル基、シクロヘプチル基、アダマンチル基、フェニル基、ナフチル基、アントラセニル基、フェナントリル基、ナフサセニル基、ピレニル基、ビフェニル基、ｐ−ターフェニル基、ｍ−ターフェニル基、クリセニル基、フェノチアジニル基、フェノキサジニル基、ピリジル基、ピリミジニル基、ピラジニル基、トリアジニル基、チオフェニル基、トリフェニレニル基、フェニレニル基、インデニル基、フラニル基、ピロリル基、ピラゾリル基、イミダゾリル基、トリアゾリル基、オキサゾリル基、チアゾリル基、オキサジアゾリル基、チアジアゾリル基、ピリジル基、ピリミジニル基、ピラジニル基、ベンゾフラニル基、ベンゾイミダゾリル基、インドリル基、キノリニル基、イソキノリニル基、キナゾリニル基、キノキサリニル基、ナフチリジニル基、ベンゾオキサジニル基、ベンゾチアジニル基、アクリジニル基、及び下記化学式２〜化学式１３からなる群より選択される１つ以上の置換基で置換される、請求項４に記載の化合物：
【化４】
2020520976.tif 000125
【化５】
2020520976.tif 000126
【化６】
2020520976.tif 000127
【化７】
2020520976.tif 000128
【化８】
2020520976.tif 000129
前記式において、Ｘ３、Ｘ５、Ｘ８〜Ｘ１１は、Ｓ、Ｏ、Ｎ（Ｒ’）、Ｃ（Ｒ’）（Ｒ’’）又はＳｉ（Ｒ’）（Ｒ’’）であり、Ｘ４はＮであり、前記Ｒ’及びＲ’’はそれぞれ独立して、水素、炭素数１〜４のアルキル基又は炭素数６〜２０のアリール基である。
【請求項６】
前記化学式１で表される化合物は、下記化合物からなる群より選択されることを特徴とする、請求項１に記載の化合物：
【化９】
2020520976.tif 000130
【化１０】
2020520976.tif 000131
【化１１】
2020520976.tif 000132
【化１２】
2020520976.tif 000133
【化１３】
2020520976.tif 000134
【化１４】
2020520976.tif 000135
【化１５】
2020520976.tif 000136
【化１６】
2020520976.tif 000137
【化１７】
2020520976.tif 000138
【化１８】
2020520976.tif 000139
【化１９】
2020520976.tif 000140
【化２０】
2020520976.tif 000141
【化２１】
2020520976.tif 000142
【化２２】
2020520976.tif 000143
【化２３】
2020520976.tif 000144
【化２４】
2020520976.tif 000145
【化２５】
2020520976.tif 000146
【化２６】
2020520976.tif 000147
【化２７】
2020520976.tif 000148
【化２８】
2020520976.tif 000149
【化２９】
2020520976.tif 000150
【化３０】
2020520976.tif 000151
【化３１】
2020520976.tif 000152
【化３２】
2020520976.tif 000153
【化３３】
2020520976.tif 000154
【化３４】
2020520976.tif 000155
【化３５】
2020520976.tif 000156
【化３６】
2020520976.tif 000157
【化３７】
2020520976.tif 000158
【化３８】
2020520976.tif 000159
【化３９】
2020520976.tif 000160
【化４０】
2020520976.tif 000161
【化４１】
2020520976.tif 000162
【化４２】
2020520976.tif 000163
【化４３】
2020520976.tif 000164
【化４４】
2020520976.tif 000165
【化４５】
2020520976.tif 000166
【化４６】
2020520976.tif 000167
【化４７】
2020520976.tif 000168
【化４８】
2020520976.tif 000169
【化４９】
2020520976.tif 000170
【化５０】
2020520976.tif 000171
【化５１】
2020520976.tif 000172
【化５２】
2020520976.tif 000173
【化５３】
2020520976.tif 000174
【化５４】
2020520976.tif 000175
【化５５】
2020520976.tif 000176
【化５６】
2020520976.tif 000177
【化５７】
2020520976.tif 000178
【化５８】
2020520976.tif 000179
【化５９】
2020520976.tif 000180
【化６０】
2020520976.tif 000181
【化６１】
2020520976.tif 000182
【化６２】
2020520976.tif 000183
【化６３】
2020520976.tif 000184
【化６４】
2020520976.tif 000185
【化６５】
2020520976.tif 000186
【化６６】
2020520976.tif 000187
【化６７】
2020520976.tif 000188
【化６８】
2020520976.tif 000189
【化６９】
2020520976.tif 000190
【化７０】
2020520976.tif 000191
【化７１】
2020520976.tif 000192
【化７２】
2020520976.tif 000193
【化７３】
2020520976.tif 000194
【化７４】
2020520976.tif 000195
【化７５】
2020520976.tif 000196
【化７６】
2020520976.tif 000197
【化７７】
2020520976.tif 000198
【化７８】
2020520976.tif 000199
【化７９】
2020520976.tif 000200
【請求項７】
第１電極と、
前記第１電極に対向する第２電極と、
前記第１電極と前記第２電極との間に介在された１つ以上の有機層とを含み、
前記有機層は、請求項１〜６のいずれか一項に記載の化合物を含む、有機電界発光素子。
【請求項８】
前記有機物層は、正孔注入層、正孔輸送層、発光層、正孔遮断層、電子輸送層、及び電子注入層からなる群より選択される、請求項７に記載の有機電界発光素子。
【請求項９】
前記有機物層が発光層であることを特徴とする、請求項８に記載の有機電界発光素子。
【請求項１０】
請求項１〜６のいずれか一項に記載の化合物が前記発光層のドーパントとして含まれる、請求項９に記載の有機電界発光素子。
【発明の詳細な説明】
【技術分野】
【０００１】
本発明は、新規の有機化合物及びこれを含む有機電界発光素子に関するものである。
【背景技術】
【０００２】
有機電界発光素子（ＯＬＥＤ）は、従来の液晶表示装置（ＬＣＤ）、プラズマディスプレイパネル（ＰＤＰ）及び電界放出ディスプレイ（ＦＥＤ）等の平板表示素子に比べて構造が簡単で、製造工程上の様々な利点があり、高輝度及び視野角特性に優れており、応答速度が速く、駆動電圧が低いので、壁掛けＴＶ等のフラットパネルディスプレイ又はディスプレイのバックライト、照明、広告板等の光源として使用されるように、開発及び製品化が活発になされている。
【０００３】
有機電界発光素子は、イーストマン・コダック社のタン氏（ＣＷ  Ｔａｎｇ）等により最初の有機ＥＬ素子が報告（ＣＷ  Ｔａｎｇ、ＳＡ  Ｖａｎｓｌｙｋｅ，Ａｐｐｌｉｅｄ  Ｐｈｙｓｉｃｓ  Ｌｅｔｔｅｒｓ，５１巻９１３ｐ，１９８７年）されており、その発光原理は一般的に、電圧を印加したとき、陽極から注入された正孔と陰極から注入された電子とが再結合して、電子−正孔の対である励起子（ｅｘｃｉｔｏｎ）を形成し、この励起子のエネルギーを発光材料に伝達することにより光に変換されることを基礎とする。
【０００４】
より具体的には、有機電界発光素子は、陰極（電子注入電極）と陽極（正孔注入電極）、及び前記２つの電極の間に１つ以上の有機層を含む構造を有する。この際、有機電界発光素子は、陽極から正孔注入層（ｈｏｌｅ  ｉｎｊｅｃｔｉｏｎ  ｌａｙｅｒ：ＨＩＬ）、正孔輸送層（ｈｏｌｅ  ｔｒａｎｓｐｏｒｔ  ｌａｙｅｒ：ＨＴＬ）、発光層（ｌｉｇｈｔ  ｅｍｉｔｔｉｎｇ  ｌａｙｅｒ：ＥＭＬ）、電子輸送層（ｅｌｅｃｔｒｏｎ  ｔｒａｎｓｐｏｒｔ  ｌａｙｅｒ：ＥＴＬ）、又は電子注入層（ＥＩＬ、ｅｌｅｃｔｒｏｎ  ｉｎｊｅｃｔｉｏｎ  ｌａｙｅｒ）の順に積層され、発光層の効率を高めるために、電子遮断層（ｅｌｅｃｔｒｏｎ  ｂｌｏｃｋｉｎｇ  ｌａｙｅｒ：ＥＢＬ）又は正孔遮断層（ｈｏｌｅ  ｂｌｏｃｋｉｎｇ  ｌａｙｅｒ：ＨＢＬ）をそれぞれ発光層の前後にさらに含み得る。
【０００５】
有機電界発光素子の有機層で使用される物質としては、純有機物質又は有機物質と金属が錯体をなす錯化合物が大部分を占めており、用途に応じて正孔注入物質、正孔輸送物質、発光物質、電子輸送物質、電子注入物質等に分けられる。
【０００６】
なお、正孔注入物質や正孔輸送物質としては、酸化され易く、酸化時に電気化学的に安定した状態を有する有機物が主に用いられている。電子注入物質や電子輸送物質としては、還元され易く、還元時に電気化学的に安定した状態を有する有機物が主に用いられている。
【０００７】
一方、発光層物質としては、酸化と還元状態のいずれにおいて安定する形状の物質が好ましく、励起子が形成されたとき、これを光に変換する発光効率の高い物質が好ましい。さらに具体的に、発光層は、ホスト（ｈｏｓｔ）と不純物（ドーパント：ｄｏｐａｎｔ）の２つの物質からなり、ドーパントは量子効率が高い必要があり、ホスト物質はドーパント物質よりエネルギーギャップが大きいので、ドーパントへのエネルギー転移が起こり易くするものが好ましい。ＴＶ、モバイル等に用いられるディスプレイ（Ｄｉｓｐｌａｙ）は、赤、緑、青の３色でフルカラー（Ｆｕｌｌ  ｃｏｌｏｒ）を実現しており、発光層はそれぞれ赤色ホスト／ドーパント、緑色ホスト／ドーパント、そして青色ホスト／ドーパントで構成される。
【０００８】
従来の青色ドーパントとして使用される物質は、パリレン（Ｐｅｒｙｌｅｎｅ）、クマリン（Ｃｏｕｍａｒｉｎｅ）、アントラセン（Ａｎｔｈｒａｃｅｎｅ）、ピレン（Ｐｙｒｅｎｅ）等の蛍光分子の活用が多くの割合を占めしたが、ドーパントの発光スペクトルと半値幅（Ｆｕｌｌ  ｗｉｄｔｈ  ｈａｌｆ  ｔｈｅ  ｍａｘｉｍｕｍ）が広くて、素子作製時に純粋な青色光が活用できないという欠点がある。このような特性は、素子の共振構造において青色の効率を低下させるだけでなく、濃い青色（Ｄｅｅｐ  Ｂｌｕｅ）区間の活用を困難にする主な理由である。
【０００９】
最近、素子の発光スペクトルが狭く素子効率の高いボロン系ドーパントを活用した文献（Ａｄｖ．Ｍａｔｅｒ．２０１６，２８，２７７７−２７８１，ａｎｄ  Ａｎｇｅｗ．Ｃｈｅｍ．Ｉｎｔ．Ｅｄ  ２０１７，５６，５０８７−５０９０）が発表されており、特許文献１に開示された。従来紹介されているボロン系青色ドーパント物質の場合、ボロン原子が中心に含まれて環化されており、これによりボロンが３配位結合のみを成すようになり、分子の構造がフラット状態を維持することとなる。
【００１０】
このような平面構造のドーパントは、分子の振動モード（Ｖｉｂｒａｔｉｏｎ  Ｍｏｄｅ）のエネルギーレベル（Ｅｎｅｒｇｙ  Ｌｅｖｅｌ）が似ており、発光スペクトルと半値幅が狭くなり、純粋な光を出せるという利点がある。しかし、このような平面構造のドーパントを利用して素子を製作する場合、ボロン原子の最外郭電子の不足のため、隣接するドーパントとの相互作用の勢いが強くなりドーパントの濃度消光現象が深刻化される結果を招く。
【００１１】
したがって、発光スペクトルと半値幅が狭いという利点はそのまま維持し、素子作製の際にドーパントの濃度による効率減少及び色座標の長波長の主な原因である濃度消光現象の問題を解決できる新しいタイプのドーパントの開発が求められている実情である。
【先行技術文献】
【特許文献】
【００１２】
【特許文献１】韓国公開特許第１０−２０１６−０１１９６８３号公報
【発明の概要】
【発明が解決しようとする課題】
【００１３】
本発明は、寿命、効率、電気化学的安定性、及び熱的安定性に優れた有機化合物と、これを含む有機電界発光素子を提供することを目的とする。
【００１４】
本発明による有機化合物は、平面構造を有し、分子内における分子のπ−π相互作用を最小化しつつ、分子の振動モード（Ｖｉｂｒａｔｉｏｎ  Ｍｏｄｅ）のエネルギーレベル（Ｅｎｅｒｇｙ  Ｌｅｖｅｌ）がほぼ類似して、狭い発光スペクトル及び半値幅を有し、前記化合物をドーパントとして用いると、発生可能な濃度消光現象を抑制できる有機化合物を提供することを目的とする。
【００１５】
また、本発明は、ボロン系元素のように、化学式１の化合物の平面構造を提供する原子を含み、分子内の励起二量体（Ｅｘｃｉｍｅｒ）の生成を妨害し、コアの電子密度とドーパントの安定性を増加させて、素子の効率及び寿命の増加を可能にする有機化合物を提供することを目的とする。
【００１６】
また、本発明は、前記有機化合物を利用して、ＡＭ−ＯＬＥＤに適した青色系の青色ホスト／ドーパントシステム及び有機電界発光素子を提供することを目的とする。
【課題を解決するための手段】
【００１７】
本発明は、狭い発光スペクトル及び半値幅を有し、高いドープ濃度にもかかわらず、濃度消光現象を抑制することができる有機化合物であって、化学式１で表される化合物を提供する。
【００１８】
また、本発明では、発光効率及び寿命特性に優れた有機電界発光素子を提供するために、化学式１で表される化合物をドーパントとして使用する。
【発明の効果】
【００１９】
本発明の有機電界発光素子は、寿命、効率、電気化学的安定性及び熱的安定性に優れた有機化合物が用いられており、駆動電圧が低く、低ドープ区間において効率が高く、過ドープ区間においても相対的に効率減少が抑制され、特に、寿命等の特性に優れている。
【発明を実施するための形態】
【００２０】
以下、本発明の実施例を詳細に説明する。ただし、これは例示として提示されるものであり、これにより本発明が限定されることはなく、本発明は後述する請求範囲の範疇によって定義されるのみである。
【００２１】
本発明で「置換」とは、別途定義がない限り、置換基又は化合物中の少なくとも１つの水素が、重水素、シアノ基、ニトロ基、ハロゲン基、ヒドロキシ基、炭素数１〜４のアルキルチオ基、炭素数６〜３０のアリールオキシ基、炭素数１〜３０のアルコキシ基、炭素数１〜３０のアルキルアミノ基、炭素数６〜３０のアリールアミノ基、炭素数６〜３０のアラルキルアミノ基、炭素数２〜２４のヘテロアリールアミノ基、炭素数１〜３０のアルキルシリル基、炭素数６〜３０のアリールシリル基、炭素数１〜３０のアルキル基、炭素数２〜３０のアルケニル基、炭素数２〜２４のアルキニル基、炭素数７〜３０のアラルキル基、炭素数６〜３０のアリール基、原子核数５〜６０のヘテロアリール基、及び炭素数６〜３０のヘテロアリールアルキル基からなる群より選択される１つ以上の置換基で置換されたものを指す。
【００２２】
また、前記置換されたシアノ基、ニトロ基、ハロゲン基、ヒドロキシ基、炭素数１〜４のアルキルチオ基、炭素数６〜３０のアリールオキシ基、炭素数１〜３０のアルコキシ基、炭素数１〜３０のアルキルアミノ基、炭素数６〜３０のアリールアミノ基、炭素数６〜３０のアラルキルアミノ基、炭素数２〜２４のヘテロアリールアミノ基、炭素数１〜３０のアルキルシリル基、炭素数６〜３０のアリールシリル基、炭素数１〜３０のアルキル基、炭素数２〜３０のアルケニル基、炭素数２〜２４のアルキニル基、炭素数７〜３０のアラルキル基、炭素数６〜３０のアリール基、原子核数５〜６０のヘテロアリール基、及び炭素数６〜３０のヘテロアリールアルキル基の中、隣接する２つの置換基が融合して環を形成することもあり得る。
【００２３】
本発明で「ハロゲン基」は、フッ素、塩素、臭素又はヨウ素である。
【００２４】
本発明で「アルキル」は、炭素数１〜４０の直鎖又は側鎖の飽和炭化水素に由来する１価の置換基のことを指す。一例としては、メチル、エチル、プロピル、イソブチル、イソプロピル、ｔｅｒｔ−ブチル、ｓｅｃ−ブチル、ペンチル、イソアミル、ヘキシル等が挙げられるが、これらに限定されない。
【００２５】
本発明で「アルケニル（ａｌｋｅｎｙｌ）」は、炭素同士の二重結合を１個以上有する炭素数２〜４０の直鎖又は側鎖の不飽和炭化水素に由来する１価の置換基のことを指す。一例としては、ビニル（ｖｉｎｙｌ）、アリル（ａｌｌｙｌ）、イソプロペニル（ｉｓｏｐｒｏｐｅｎｙｌ）、２−ブテニル（２−ｂｕｔｅｎｙｌ）等が挙げられるが、これらに限定されない。
【００２６】
本発明で「アルキニル（ａｌｋｙｎｙｌ）」は、炭素同士の三重結合を１個以上有する炭素数２〜４０の直鎖又は側鎖の不飽和炭化水素に由来する１価の置換基のことを指す。一例としては、エチニル（ｅｔｈｙｎｙｌ）、２−プロピニル（２−ｐｒｏｐｙｎｙｌ）等が挙げられるが、これらに限定されない。
【００２７】
本発明で「アルキルチオ」は、硫黄を介して（−Ｓ−）結合された前記のアルキル基のことを指す。
【００２８】
本発明で「アリール」は、単環又は２以上の環が組み合わされた炭素数６〜６０の芳香族炭化水素に由来する１価の置換基のことを指す。また、２以上の環が互いにペンダント（ｐｅｎｄａｎｔ）形態又は縮合した形態も含まれ得る。このようなアリールの例としては、フェニル、ナフチル、フェナントリル、アントリル、ジメチルフルオレニル、ピレニル、タベニル等が挙げられるが、これらに限定されない。
【００２９】
本発明で「ヘテロアリール」は、原子核数５〜６０の単環式複素環又は多環式複素環の芳香族炭化水素に由来する１価の置換基のことを指す。ここで、環のうち１つ以上の炭素、好ましくは１〜３個の炭素がＮ、Ｏ、Ｓ又はＳｅのようなヘテロ原子で置換される。また、２以上の環が互いにペンダント（ｐｅｎｄａｎｔ）形態又は縮合した形態も含まれ得、さらには、アリール基との縮合された形態も含まれ得る。このようなヘテロアリールの例としては、ピリジル、ピラジニル、ピリミジニル、ピリダジニル、トリアジニルのような６員単環式複素環、フェノキサチエニル（ｐｈｅｎｏｘａｔｈｉｅｎｙｌ）、インドリジニル（ｉｎｄｏｌｉｚｉｎｙｌ）、インドリル（ｉｎｄｏｌｙｌ）、プリニル（ｐｕｒｉｎｙｌ）、キノリル（ｑｕｉｎｏｌｙｌ）、ベンゾチアゾール（ｂｅｎｚｏｔｈｉａｚｏｌｅ）、カルバゾリル（ｃａｒｂａｚｏｌｙｌ）のような多環式複素環及び２−フラニル、Ｎ−イミダゾリル、２−イソキサゾリル、２−ピリジニル、２−ピリミジニル等が挙げられるが、これらに限定されない。
【００３０】
本発明で「アリールオキシ」は、ＲＯ−で表される１価の置換基であり、前記Ｒは炭素数６〜６０のアリールのことを指す。このようなアリールオキシの例としては、フェニルオキシ、ナフチルオキシ、ジフェニルオキシ等が挙げられるが、これらに限定されない。
【００３１】
本発明では、「アルキルオキシ」は、Ｒ’Ｏ−で表される１価の置換基であり、前記Ｒ’は炭素数１〜４０のアルキルのことを指し、直鎖（ｌｉｎｅａｒ）、側鎖（ｂｒａｎｃｈｅｄ）又は環式（ｃｙｃｌｉｃ）構造を含み得る。アルキルオキシの例としては、メトキシ、エトキシ、ｎ−プロポキシ、１−プロポキシ、ｔ−ブトキシ、ｎ−ブトキシ、ペントキシ等が挙げられるが、これらに限定されない。
【００３２】
本発明で「アラルキル」は、アリール及びアルキルが前記のようなアリール−アルキル基のことを指す。好ましいアラルキルは低級アルキル基を含む。好適なアラルキル基の非限定的な例は、ベンジル、２−ペンエチル及びナフタレニルメチルを含む。親部分への結合はアルキルを介して行われる。
【００３３】
本発明で「アリールアミノ基」は、アリール基で置換されたアミンのことを指す。
【００３４】
本発明で「ヘテロアリールアミノ基」は、アリール基及びヘテロ環基で置換されたアミン基のことを指す。
【００３５】
本発明で「シクロアルキル」は、炭素数３〜４０の単環式複素環又は多環式複素環の非芳香族炭化水素に由来する１価の置換基のことを指す。このようなシクロアルキルの例としては、シクロプロピル、シクロブチル、シクロペンチル、シクロヘキシル、ノルボルニル（ｎｏｒｂｏｒｎｙｌ）、アダマンティン（ａｄａｍａｎｔｉｎｅ）等が挙げられるが、これらに限定されない。
【００３６】
本発明で「ヘテロシクロアルキル」は、原子核数３〜４０の非芳香族炭化水素に由来する１価の置換基のことを指し、環の１つ以上の炭素、好ましくは１〜３個の炭素がＮ、Ｏ、Ｓ又はＳｅのようなヘテロ原子で置換される。このようなヘテロシクロアルキルの例としては、モルホリン、ピペラジン等が挙げられるが、これらに限定されない。
【００３７】
本発明では、「アルキルシリル」は、炭素数１〜４０のアルキルで置換されたシリルであり、「アリールシリル」は、炭素数６〜６０のアリールで置換されたシリルのことを指す。
【００３８】
本発明で「縮合環」は、縮合脂肪族環、縮合芳香族環、縮合ヘテロ脂肪族環、縮合ヘテロ芳香族環、又はこれらの組み合わされた形態のことを指す。
【００３９】
本発明で「隣接する基と互いに結合して環を形成する」とは、隣接する基と互いに結合して、置換又は非置換の脂肪族炭化水素環、置換又は非置換の芳香族炭化水素環、置換又は非置換の脂肪族ヘテロ環、置換又は非置換の芳香族ヘテロ環、又はこれらの縮合環を形成することを指す。
【００４０】
本明細書で「脂肪族炭化水素環」とは、芳香族ではない環として炭素と水素原子のみからなる環のことを指す。
【００４１】
本明細書で「芳香族炭化水素環」の例としては、フェニル基、ナフチル基、アントラセニル基等があるが、これらに限定されるものではない。
【００４２】
本明細書で「脂肪族ヘテロ環」とは、ヘテロ原子の１つ以上を含む脂肪族環のことを指す。
【００４３】
本明細書で「芳香族ヘテロ環」とは、ヘテロ原子の１つ以上を含む芳香族環のことを指す。
【００４４】
本明細書で脂肪族炭化水素環、芳香族炭化水素環、脂肪族ヘテロ環、及び芳香族ヘテロ環は、単環又は多環であり得る。
【００４５】
本明細書で「濃度消光（ｃｏｎｃｅｎｔｒａｔｉｏｎ  ｑｕｅｎｃｈｉｎｇ）」とは、ドーパント分子の濃度の増加により素子の発光効率が減少することを指す。
【００４６】
本明細書で「ボロン系元素」、「ボロン系化合物」、「ボロン系ドーパント」というのは、原子番号５のボロン（Ｂ）元素、ボロンを含む化合物又はドーパントのことを指す。
【００４７】
本発明の一実施例によると、有機電界発光素子の有機化合物として、下記化学式１で表される化合物を提供する。
【化１】
2020520976.tif 000002
ここで、ＹはＢ、Ｐ（＝Ｏ）又はＰ（＝Ｓ）であり、Ｘ１及びＸ２は互いに同一又は異なり、それぞれ独立してＯ、Ｓ、Ｓｅ及びＮ（Ｒ１２）からなる群より選択され、前記Ｒ１〜Ｒ１２は互いに同一又は異なり、それぞれ独立して水素、重水素、シアノ基、トリフルオロメチル基、ニトロ基、ハロゲン基、ヒドロキシ基、置換又は非置換の炭素数１〜４のアルキルチオ基、置換又は非置換の炭素数１〜３０のアルキル基、置換又は非置換の炭素数１〜２０のシクロアルキル基、置換又は非置換の炭素数２〜３０のアルケニル基、置換又は非置換の炭素数２〜２４のアルキニル基、置換又は非置換の炭素数７〜３０のアラルキル基、置換又は非置換の炭素数６〜３０のアリール基、置換又は非置換の原子核数５〜６０のヘテロアリール基、置換又は非置換の炭素数６〜３０のヘテロアリールアルキル基、置換又は非置換の炭素数１〜３０のアルコキシ基、置換又は非置換の炭素数１〜３０のアルキルアミノ基、置換又は非置換の炭素数６〜３０のアリールアミノ基、置換又は非置換の炭素数６〜３０のアラルキルアミノ基、置換又は非置換の炭素数２〜２４のヘテロアリールアミノ基、置換又は非置換の炭素数１〜３０のアルキルシリル基、置換又は非置換の炭素数６〜３０のアリールシリル基、及び置換又は非置換の炭素数６〜３０のアリールオキシ基からなる群より選択され、隣接する基と互いに結合して置換又は非置換の環を形成することができ、Ｒ１〜Ｒ１２のうちの少なくとも１つが置換又は非置換の炭素数１〜２０のシクロアルキル基であり、この際、前記Ｒ１〜Ｒ１２のそれぞれは、水素、重水素、シアノ基、ニトロ基、ハロゲン基、ヒドロキシ基、炭素数１〜４のアルキルチオ基、置換又は非置換の炭素数１〜３０のアルキル基、置換又は非置換の炭素数１〜２０のシクロアルキル基、炭素数６〜３０のアリールオキシ基、炭素数１〜３０のアルコキシ基、炭素数１〜３０のアルキルアミノ基、炭素数６〜３０のアリールアミノ基、炭素数６〜３０のアラルキルアミノ基、炭素数２〜２４のヘテロアリールアミノ基、炭素数１〜３０のアルキルシリル基、炭素数６〜３０のアリールシリル基、炭素数１〜３０のアルキル基、炭素数２〜３０のアルケニル基、炭素数２〜２４のアルキニル基、炭素数７〜３０のアラルキル基、炭素数６〜３０のアリール基、原子核数５〜６０のヘテロアリール基、及び炭素数６〜３０のヘテロアリールアルキル基からなる群より選択される１つ以上の置換基で置換され得る。
【００４８】
本発明による前記化学式１の化合物は、少なくとも１つ以上置換又は非置換の炭素数１〜２０のシクロアルキル基を含む。本発明により化学式１は、少なくとも１つ以上置換又は非置換の炭素数１〜２０のシクロアルキル基を含むことにより、分子の極性度が調節され、分子のπ−π相互作用が最小化される。
【００４９】
これにより、ドーパントとして本発明による前記化学式１の化合物を過量に用いる場合でも、濃度消光現象が抑制され得、延いては、前記化学式１の化合物は、励起二量体（ｅｘｃｉｍｅｒ）の生成を阻害し、コアの電子密度と安定性を増加させるので、本発明による有機化合物が適用された素子の発光効率及び寿命が増大する。
【００５０】
また、前記化学式１の化合物に置換された置換又は非置換の炭素数１〜２０のシクロアルキル基は、電子の偏在化によるエネルギーレベルに影響を与えず、融点やガラス転移温度を上昇させて薄膜の安定性を向上させることができる。
【００５１】
本発明の好ましい一実施例によると、下記化学式１において、ＹはＢであり、Ｘ１及びＸ２はそれぞれ独立してＮ（Ｒ１２）であり、互いに同一又は異なり得る。
【化２】
2020520976.tif 000003
【００５２】
本発明の一実施例によると、前記化学式１において、Ｒ１〜Ｒ３は互いに同一又は異なり、それぞれ独立して水素、重水素、シアノ基、トリフルオロメチル基、ニトロ基、ハロゲン基、ヒドロキシ基、置換又は非置換の炭素数１〜４のアルキルチオ基、置換又は非置換の炭素数１〜３０のアルキル基、置換又は非置換の炭素数１〜２０のシクロアルキル基、置換又は非置換の炭素数２〜３０のアルケニル基、置換又は非置換の炭素数２〜２４のアルキニル基、置換又は非置換の炭素数６〜３０のアリール基、及び置換又は非置換の原子核数５〜６０のヘテロアリール基からなる群より選択され得る。
【００５３】
本発明の好ましい一実施例によると、Ｒ１〜Ｒ３は互いに同一又は異なり、それぞれ独立して水素、置換又は非置換のシクロプロピル基、置換又は非置換のシクロブチル基、置換又は非置換のシクロペンチル基、置換又は非置換のシクロヘキシル基、置換又は非置換のシクロヘプチル基、及び置換又は非置換のアダマンチル基からなる群より選択され得、より好ましくは、Ｒ１〜Ｒ３は、少なくとも１つ以上が置換又は非置換のシクロヘキシル基又は置換又は非置換のアダマンチル基である。
【００５４】
本発明の他の実施例によると、前記化学式１において、Ｒ４〜Ｒ１１は互いに同一又は異なり、それぞれ独立して水素、重水素、シアノ基、トリフルオロメチル基、ハロゲン基、トリメチルシリルエチニル基（ＴＭＳ）、炭素数１〜４のアルキルチオ基、炭素数１〜１０のアルキルアミノ基、炭素数１〜１０のアルキル基、炭素数１〜１０のアルコキシ基、炭素数１〜３０のシクロアルキル基、置換又は非置換の炭素数６〜２０のアリール基、置換又は非置換の原子核数５〜６０のヘテロアリール基、置換又は非置換の炭素数６〜２０のヘテロアリールアルキル基、置換又は非置換の炭素数１〜１０のアルコキシ基、置換又は置換された炭素数１〜１０のアルキルアミノ基、置換又は非置換の炭素数６〜２０のアリールアミノ基、置換又は非置換の炭素数６〜２０のアラルキルアミノ基、置換又は非置換の炭素数２〜２４のヘテロアリールアミノ基、置換又は非置換の炭素数１〜２０のアルキルシリル基、置換又は非置換の炭素数６〜２０のアリールシリル基、及び置換又は非置換の炭素数６〜２０のアリールオキシ基からなる群より選択され得る。
【００５５】
より具体的には、前記Ｒ４〜Ｒ１１は、それぞれ独立して水素、重水素、メチル基、エチル基、イソプロピル基、ｓｅｃ−ブチル基、ｔｅｒｔ−ブチル基、シアノ基、トリフルオロメチル基、フルオロ基、トリメチルシリルエチニル基（ＴＭＳ）、ジメチルアミノ基、ジエチルアミノ基、メチルチアノ基、エチルチアノ基、メトキシ基、エトキシ基、置換又は非置換のシクロプロピル基、置換又は非置換のシクロブチル基、置換又は非置換のシクロペンチル基、置換又は非置換のシクロヘキシル基、置換又は非置換のシクロヘプチル基、置換又は非置換のアダマンチル基、置換又は非置換のフェニル基、置換又は非置換のナフチル基、置換又は非置換のアントラセニル基、置換又は非置換のペナントリル基、置換又は非置換のナフサセニル基、置換又は非置換のピレニル基、置換又は非置換のビフェニル基、置換又は非置換のｐ−テルフェニル基、置換又は非置換のｍ−テルフェニル基、置換又は非置換のクリセニル基、置換又は非置換のフェノチアジニル基、置換又は非置換のフェノキサジニル基、置換又は非置換のピリジル基、置換又は非置換のピリミジニル基、置換又は非置換のピラジニル基、置換又は非置換のトリアジニル基、置換又は非置換のチオフェニル基、置換又は非置換のトリフェニレニル基、置換又は非置換のフェニレニル基、置換又は非置換のインデニル基、置換又は非置換のフラニル基、置換又は非置換のピロリル基、置換又は非置換のピラゾリル基、置換又は非置換のイミダゾリル基、置換又は非置換のトリアゾリル基、置換又は非置換のオキサゾリル基、置換又は非置換のチアゾリル基、置換又は非置換のオキサジアゾリル基、置換又は非置換のチアジアゾリル基、置換又は非置換のピリジル基、置換又は非置換のピリミジニル基、置換又は置換されたピラジニル基、置換又は非置換のベンゾフラニル基、置換又は非置換のベンゾイミダゾリル基、置換又は非置換のインドリル基、置換又は非置換のキノリニル基、置換又は非置換のイソキノリニル基、置換又は非置換のキナゾリニル基、置換又は非置換のキノキサリニル基、置換又は非置換のナフチリジニル基、置換又は非置換のベンゾオキサジニル基、置換又は非置換のベンゾチアジニル基、置換又は非置換のアクリジニル基、及び下記化学式２〜化学式６からなる群より選択され得る。
【００５６】
【化３】
2020520976.tif 000004
【化４】
2020520976.tif 000005
【００５７】
前記式中、Ｘ３及びＸ５はＳ、Ｏ、Ｎ（Ｒ’）、Ｃ（Ｒ’）（Ｒ’’）又はＳｉ（Ｒ’）（Ｒ’’）であり、Ｘ４はＮであり、前記Ｒ’及びＲ’’は、それぞれ独立に水素、炭素数１〜４のアルキル基又は炭素数６〜２０のアリール基である。一例として、Ｘ３及びＸ５はＳ、Ｏ、Ｎ−Ｐｈ、ＣＨ２、Ｃ（ＣＨ３）２、又はＳｉ（ＣＨ３）２であり、；Ｒ’及びＲ’’は、それぞれ独立して、水素、メトキシキルギ、エチル基、プロピル基、フェニル基等であり得る。
【００５８】
さらに好ましくは、前記Ｒ４〜Ｒ１１は、複数の置換又は非置換の炭素数６〜２０のアリール基であり、前記アリール基は重水素、メチル基、エチル基、イソプロピル基、ｓｅｃ−ブチル基、ｔｅｒｔ−ブチル基、シアノ基、トリフルオロメチル基、フルオロ基、トリメチルシリルティー基（ＴＭＳ）、ジメチルアミノ基、ジエチルアミノ基、メチルチアノ基、エチルチアノ基、メトキシ基、エトキシ基、フェノキシ基、シクロプロピル基、シクロブチル基、シクロペンチル基、シクロヘキシル基、シクロヘプチル基、アダマンチル基、フェニル基、ナフチル基、アントラセニル基、フェナントリル基、ナフサセニル基、ピレニル基、ビフェニル基、ｐ−ターフェニル基、ｍ−ターフェニル基、クリセニル基、フェノチアジニル基、フェノキサジニル基、ピリジル基、ピリミジニル基、ピラジニル基、トリアジニル基、チオフェニル基、トリフェニレニル基、フェニレニル基、インデニル基、フラニル基、ピロリル基、ピラゾリル基、イミダゾリル基、トリアゾリル基、オキサゾリル基、チアゾリル基、オキサジアゾリル基、チアジアゾリル基、ピリミジル基、ピリミジニル基、ピラジニル基、ベンゾフラニル基、ベンゾイミダゾリル基、インドリル基、キノリニル基、イソキノリニル基、キナゾリニル基、キノキサリニル基、ナフチリジニル基、ベンゾオキサジニル基、ベンゾチアジニル基、アクリジニル基、及び下記化学式２〜化学式１３からなる群より選択される１つ以上の置換基で置換される。
【００５９】
【化５】
2020520976.tif 000006
【化６】
2020520976.tif 000007
【化７】
2020520976.tif 000008
【化８】
2020520976.tif 000009
【化９】
2020520976.tif 000010
【００６０】
前記式において、Ｘ３、Ｘ５、Ｘ８〜Ｘ１１は、Ｓ、Ｏ、Ｎ（Ｒ’）、Ｃ（Ｒ’）（Ｒ’’）又はＳｉ（Ｒ’）（Ｒ’’）であり、Ｘ４はＮであり、前記Ｒ’及びＲ’’はそれぞれ独立して、水素、炭素数１〜４のアルキル基又は炭素数６〜２０のアリール基である。一例として、Ｘ３、Ｘ５、Ｘ８〜Ｘ１１は、Ｓ、Ｏ、Ｎ−Ｐｈ、ＣＨ２、Ｃ（ＣＨ３）２又はＳｉ（ＣＨ３）２であり、Ｒ’及びＲ’’はそれぞれ独立して、水素、メチルギ、エチル基、プロピル基、フェニル基等であり得る。
【００６１】
本発明の好ましい一実施例によると、前記化学式１で表される化合物は、下記の化合物からなる群より選択され得るが、これらに限定されるものではない。
【００６２】
【化１０】
2020520976.tif 000011
【化１１】
2020520976.tif 000012
【化１２】
2020520976.tif 000013
【化１３】
2020520976.tif 000014
【化１４】
2020520976.tif 000015
【化１５】
2020520976.tif 000016
【化１６】
2020520976.tif 000017
【化１７】
2020520976.tif 000018
【化１８】
2020520976.tif 000019
【化１９】
2020520976.tif 000020
【化２０】
2020520976.tif 000021
【化２１】
2020520976.tif 000022
【化２２】
2020520976.tif 000023
【化２３】
2020520976.tif 000024
【化２４】
2020520976.tif 000025
【化２５】
2020520976.tif 000026
【化２６】
2020520976.tif 000027
【化２７】
2020520976.tif 000028
【化２８】
2020520976.tif 000029
【化２９】
2020520976.tif 000030
【化３０】
2020520976.tif 000031
【化３１】
2020520976.tif 000032
【化３２】
2020520976.tif 000033
【化３３】
2020520976.tif 000034
【化３４】
2020520976.tif 000035
【化３５】
2020520976.tif 000036
【化３６】
2020520976.tif 000037
【化３７】
2020520976.tif 000038
【化３８】
2020520976.tif 000039
【化３９】
2020520976.tif 000040
【化４０】
2020520976.tif 000041
【化４１】
2020520976.tif 000042
【化４２】
2020520976.tif 000043
【化４３】
2020520976.tif 000044
【化４４】
2020520976.tif 000045
【化４５】
2020520976.tif 000046
【化４６】
2020520976.tif 000047
【化４７】
2020520976.tif 000048
【化４８】
2020520976.tif 000049
【化４９】
2020520976.tif 000050
【化５０】
2020520976.tif 000051
【化５１】
2020520976.tif 000052
【化５２】
2020520976.tif 000053
【化５３】
2020520976.tif 000054
【化５４】
2020520976.tif 000055
【化５５】
2020520976.tif 000056
【化５６】
2020520976.tif 000057
【化５７】
2020520976.tif 000058
【化５８】
2020520976.tif 000059
【化５９】
2020520976.tif 000060
【化６０】
2020520976.tif 000061
【化６１】
2020520976.tif 000062
【化６２】
2020520976.tif 000063
【化６３】
2020520976.tif 000064
【化６４】
2020520976.tif 000065
【化６５】
2020520976.tif 000066
【化６６】
2020520976.tif 000067
【化６７】
2020520976.tif 000068
【化６８】
2020520976.tif 000069
【化６９】
2020520976.tif 000070
【化７０】
2020520976.tif 000071
【化７１】
2020520976.tif 000072
【化７２】
2020520976.tif 000073
【化７３】
2020520976.tif 000074
【化７４】
2020520976.tif 000075
【化７５】
2020520976.tif 000076
【化７６】
2020520976.tif 000077
【化７７】
2020520976.tif 000078
【化７８】
2020520976.tif 000079
【化７９】
2020520976.tif 000080
【化８０】
2020520976.tif 000081
【００６３】
本発明の化学式１の化合物は、発光層のドーパント物質で有用に用いられる。具体的に前記有機化合物は、ドーパント物質として、従来のボロン系ドーパントに比べて熱的に安定し、濃度消光現象が最小化される有機化合物を提供することができる。
【００６４】
また、本発明は、前記有機化合物を含む発光層形成用材料に関するものである。該発光層形成用材料は、前記有機化合物を使用して発光層を形成する際に、必要な形態にするために通常添加される物質、例えば、ホスト物質等をさらに含み得る。また、該発光層形成用材料は、ドーパント用材料であり得る。
【００６５】
さらに、本発明は、陰極と陽極との間に少なくとも発光層を含む一層又は複数層からなる有機薄膜層が積層されている有機電界発光素子において、前記発光層が前記化学式１で表される有機化合物を、１種単独で又は２種以上の組み合わせで含有することを特徴とする有機電界発光素子に関するものである。
【００６６】
前記有機電界発光素子は、陽極、正孔注入層、正孔輸送層、発光層、電子輸送層、電子注入層、及び陰極が積層された構造を有することができ、必要に応じて、電子遮断層、正孔遮断層等が追加でさらに積層され得る。
【００６７】
以下に、本発明の有機電界発光素子について例を挙げて説明する。しかし、下記に例示された内容は、本発明の有機電界発光素子を限定するものではない。
【００６８】
本発明の一実施例によると、第１電極と前記第１電極に対向する第２電極との間に、前記化学式１で表される化合物をドーパントとして含む発光層を１つ以上含む有機電界発光素子を提供する。また、前記発光層に加えて、正孔注入層、正孔輸送層、正孔遮断層、電子輸送層、及び電子注入層からなる群より選択される有機物層をさらに含み得る。具体的に、本発明の有機電界発光素子は、陽極（正孔注入電極）、正孔注入層（ＨＩＬ）、正孔輸送層（ＨＴＬ）、発光層（ＥＭＬ）、及び陰極（電子注入電極）が順次積層された構造を有し得る。好ましくは、陽極と発光層との間に電子遮断層（ＥＢＬ）を、そして陰極と発光層との間に電子輸送層（ＥＴＬ）、電子注入層（ＥＩＬ）をさらに含み得る。また、陰極と発光層との間に正孔遮断層（ＨＢＬ）をもさらに含み得る。
【００６９】
本発明による有機電界発光素子の製造方法としては、まず、基板表面に陽極用物質を通常の方法によりコーティングして陽極を形成する。この際、使用される基板は、透明性、表面平滑性、取扱の容易性、及び防水性に優れたガラス基板又は透明プラスチック基板が好ましい。また、陽極用物質としては、透明で導電性に優れた酸化インジウムスズ（ＩＴＯ）、酸化インジウム亜鉛（ＩＺＯ）、酸化スズ（ＳｎＯ２）、酸化亜鉛（ＺｎＯ）等が用いられる。
【００７０】
次いで、前記陽極表面に、通常の方法により正孔注入層（ＨＩＬ）物質を真空熱蒸着又はスピンコートを施して正孔注入層を形成する。このような正孔注入層物質としては、銅フタロシアニン（ＣｕＰｃ）、４，４’，４’’−トリス（３−メチルフェニルアミノ）トリフェニルアミン（ｍ−ＭＴＤＡＴＡ）、４，４’，４’’−トリス（３−メチルフェニルアミノ）フェノキシベンゼン（ｍ−ＭＴＤＡＰＢ）、スターバースト（ｓｔａｒｂｕｒｓｔ）型アミン類である４，４’，４’’−トリ（Ｎ−カルバゾリル）トリフェニルアミン（ＴＣＴＡ）、４，４’，４’’−トリス（Ｎ−（２−ナフチル）−Ｎ−フェニルアミノ）−トリフェニルアミン（２−ＴＮＡＴＡ）又は出光社（Ｉｄｅｍｉｔｓｕ）から購入可能なＩＤＥ４０６が例に挙げられる。
【００７１】
前記正孔注入層の表面に、通常の方法により正孔輸送層（ＨＴＬ）物質を真空熱蒸着又はスピンコートを施して正孔輸送層を形成する。この際、正孔輸送層物質としては、ビス（Ｎ−（１−ナフチル−ｎ−フェニル））ベンジジン（α−ＮＰＤ）、Ｎ，Ｎ’−ジ（ナフタレン−１−イル）−Ｎ，Ｎ’−ビフェニル−ベンジジン（ＮＰＢ）、又はＮ，Ｎ’−ビフェニル−Ｎ，Ｎ’−ビス（３−メチルフェニル）−１，１’−ビフェニル−４，４’−ジアミン（ＴＰＤ）が例に挙げられる。
【００７２】
前記正孔輸送層の表面に、通常の方法により発光層（ＥＭＬ）物質を真空熱蒸着又はスピンコートを施して発光層を形成する。この際、用いられる発光層物質のうち単独発光物質又は発光ホスト物質は、緑色の場合、トリス（８−ヒドロキシキノリノラト）アルミニウム（Ａｌｑ３）等が用いられ、青色の場合、Ｂａｌｑ（８−ヒドロキシキノリンベリリウム塩）、ＤＰＶＢｉ（４，４’−ビス（２，２−ビフェニルエテニル）−１，１’−ビフェニル）系、スピロ（Ｓｐｉｒｏ）物質、スピロ−ＤＰＶＢｉ（スピロ−４，４’−ビス（２，２−ビフェニルエテニル）−１，１’−ビフェニル）、ＬｉＰＢＯ（２−（２−ベンゾオキサゾリル）−フェノールリチウム塩）、ビス（ビフェニルビニル）ベンゼン、アルミニウム−キノリン金属錯体、イミダゾール、チアゾール、及びオキサゾールの金属錯体等が用いられる。
【００７３】
発光層物質のうち、発光ホストとともに用いられるドーパントの場合、青色蛍光ドーパントとして本発明の化合物が好ましく用いられ、他の蛍光ドーパントとして出光社から購入可能なＩＤＥ１０２、ＩＤＥ１０５、リン光ドーパントとしてはトリス（２−フェニルピリジン）イリジウム（ＩＩＩ）（Ｉｒ（ｐｐｙ）３）、イリジウム（ＩＩＩ）ビス［（４，６−ジフルオロフェニル）ピリジナト−Ｎ，Ｃ−２’］ピコリン酸塩（ＦＩｒｐｉｃ）（参考文献［Ｃｈｉｈａｙａ  Ａｄａｃｈｉ  ｅｔ  ａｌ．，Ａｐｐｌ．Ｐｈｙｓ．Ｌｅｔｔ．，２００１年、７９，３０８２−３０８４］）、白金（ＩＩ）オクタエチルポルフィリン（ＰｔＯＥＰ）、ＴＢＥ００２（コビオン社）等が用いられる。
【００７４】
必要に応じて、正孔輸送層と発光層との間に電子遮断層（ＥＢＬ）をさらに形成し得る。
【００７５】
前記発光層の表面に、通常の方法により電子輸送層（ＥＴＬ）物質を真空熱蒸着又はスピンコートを施して電子輸送層を形成する。この際、用いられる電子輸送層物質は特に制限されず、好ましくは、トリス（８−ヒドロキシキノリノラト）アルミニウム（Ａｌｑ３）を使用し得る。
【００７６】
必要に応じて、発光層と電子輸送層との間に正孔遮断層（ＨＢＬ）をさらに形成し、発光層にリン光ドーパントをともに用いることにより、三重項励起子又は正孔が電子輸送層に拡散する現象を防止し得る。
【００７７】
正孔遮断層の形成は、通常の方法により正孔遮断層物質を真空熱蒸着、スピンコートを施して行うことができ、正孔遮断層物質は特に制限されないが、好ましくは（８ヒドロキシキノリノラト）リチウム（Ｌｉｑ）、ビス（８−ヒドロキシ−２−メチルキノリノラト）−アルミニウムビフェノキシド（ＢＡｌｑ）、バソクプロイン（ｂａｔｈｏｃｕｐｒｏｉｎｅ、ＢＣＰ）、及びＬｉＦ等が用いられる。
【００７８】
前記電子輸送層の表面に、通常の方法により電子注入層（ＥＩＬ）物質を真空熱蒸着又はスピンコートを施して電子注入層を形成する。この際、電子注入層物質としては、ＬｉＦ、Ｌｉｑ、Ｌｉ２Ｏ、ＢａＯ、ＮａＣｌ、ＣｓＦ等の物質が使用され得る。
【００７９】
前記電子注入層の表面に、通常の方法により陰極用物質を真空熱蒸着して陰極を形成する。この際、陰極用物質としては、リチウム（Ｌｉ）、アルミニウム（Ａｌ）、アルミニウム−リチウム（Ａｌ−Ｌｉ）、カルシウム（Ｃａ）、マグネシウム（Ｍｇ）、マグネシウム−インジウム（Ｍｇ−Ｉｎ）、マグネシウム−銀（Ｍｇ−Ａｇ）等が使用され得る。また、前面発光有機電界発光素子の場合、酸化インジウムスズ（ＩＴＯ）又は酸化インジウム亜鉛（ＩＺＯ）を使用して、光が透過できる透明な陰極を形成することもできる。
【実施例】
【００８０】
以下、前記化合物の合成方法を代表的な例により説明する。しかし、本発明の化合物の合成方法が、下記に例示する方法に限定されるものではなく、本発明の化合物は、下記に例示する方法の他にも、当該分野における公知の方法により製造され得る。
【００８１】
［合成例１］出発物質１、化合物１
【化８１】
2020520976.tif 000082
【００８２】
１０．６ｇ（２０ｍｍｏｌ）の出発物質１をｔｅｒｔ−ブチルベンゼン（ｔｅｒｔ−ｂｕｔｙｌｂｅｎｚｅｎｅ）（２５０ｍＬ）に溶解した後０℃まで冷却した。窒素雰囲気下で１．７Ｍのｔｅｒｔ−ブチルリチウム（ｔｅｒｔ−ｂｕｔｙｌｌｉｔｈｉｕｍ）溶液（ｉｎ  Ｐｅｎｔａｎｅ）２４．７ｍＬ（４２ｍｍｏｌ）を添加し、６０℃で２時間撹拌した。
【００８３】
その後、さらに反応物を０℃まで冷却し、三臭化ホウ素（ＢＢｒ３）４．０ｍＬ（４２ｍｍｏｌ）を添加した後、常温で０．５時間撹拌した。再び反応物を０℃まで冷却して、Ｎ，Ｎ−ジイソプロピルエチルアミン（Ｎ，Ｎ−ｄｉｉｓｏｐｒｏｐｙｌｅｔｈｙｌａｍｉｎｅ）７．３ｍＬ（４２ｍｍｏｌ）を添加した後、６０℃で２時間撹拌した。
【００８４】
反応液を室温まで冷却させ、酢酸エチル（Ｅｔｈｙｌ  ａｃｅｔａｔｅ）と水を利用して有機層を抽出した。抽出した有機層の溶媒を除去した後、シリカゲルカラムクロマトグラフィー（ＤＣＭ／Ｈｅｘａｎｅ）を用いて精製した。その後、ジクロロメタン（ＤＣＭ）／アセトン混合溶媒により再結晶精製し、前記化合物１を２３．２％の収率で２．３ｇ得た。
ＭＳ（ＭＡＬＤＩ−ＴＯＦ）ｍ／ｚ：５０２［Ｍ］＋
【００８５】
［合成例２］出発物質７０、化合物７０
【化８２】
2020520976.tif 000083
【００８６】
出発物質１の代わりに出発物質７０を１２．１ｇ使用したことを除いては、合成例１と同様の方法により実験を行い、前記化合物７０を１０．２％の収率で１．２ｇ得た。
ＭＳ（ＭＡＬＤＩ−ＴＯＦ）ｍ／ｚ：５７９［Ｍ］＋
【００８７】
［合成例３］出発物質９２、化合物９２
【化８３】
2020520976.tif 000084
【００８８】
出発物質１の代わりに出発物質９２を１１．４ｇ使用したことを除いては、合成例１と同様の方法により実験を行い、前記化合物９２を１５．０％の収率で１．６ｇ得た。
ＭＳ（ＭＡＬＤＩ−ＴＯＦ）ｍ／ｚ：５４５［Ｍ］＋
【００８９】
［合成例４］出発物質１２０、化合物１２０
【化８４】
2020520976.tif 000085
【００９０】
出発物質１の代わりに出発物質１２０を１４．４ｇ使用したことを除いては、合成例１と同様の方法により実験を行い、前記化合物１２０を１３．３％の収率で１．８ｇ得た。
ＭＳ（ＭＡＬＤＩ−ＴＯＦ）ｍ／ｚ：６９４［Ｍ］＋
【００９１】
［合成例５］出発物質１３３、化合物１３３
【化８５】
2020520976.tif 000086
【００９２】
出発物質１の代わりに出発物質１３３を１３．９ｇ使用したことを除いては、合成例１と同様の方法により実験を行い、前記化合物１３３を１２．５％の収率で１．７ｇ得た。
ＭＳ（ＭＡＬＤＩ−ＴＯＦ）ｍ／ｚ：６６６［Ｍ］＋
【００９３】
［合成例６］出発物質１５８、化合物１５８
【化８６】
2020520976.tif 000087
【００９４】
出発物質１の代わりに出発物質１５８を１５．６ｇ使用したことを除いては、合成例１と同様の方法により実験を行い、前記化合物１５８を１７．３％の収率で２．６ｇ得た。
ＭＳ（ＭＡＬＤＩ−ＴＯＦ）ｍ／ｚ：７５４［Ｍ］＋
【００９５】
［合成例７］出発物質１６７、化合物１６７
【化８７】
2020520976.tif 000088
【００９６】
出発物質１の代わりに出発物質１６７を１７．３ｇ使用したことを除いては、合成例１と同様の方法により実験を行い、前記化合物１６７を１１．５％の収率で１．９ｇ得た。
ＭＳ（ＭＡＬＤＩ−ＴＯＦ）ｍ／ｚ：８３４［Ｍ］＋
【００９７】
［合成例８］出発物質１６８、化合物１６８
【化８８】
2020520976.tif 000089
【００９８】
出発物質１の代わりに出発物質１６８を１７．２ｇ使用したことを除いては、合成例１と同様の方法により実験を行い、前記化合物１６８を１６．４％の収率で２．７ｇ得た。
ＭＳ（ＭＡＬＤＩ−ＴＯＦ）ｍ／ｚ：８３２［Ｍ］＋
【００９９】
［合成例９］出発物質２５１、化合物２５１
【化８９】
2020520976.tif 000090
【０１００】
出発物質１の代わりに出発物質２５１を１６．１ｇ使用したことを除いては、合成例１と同様の方法により実験を行い、前記化合物２５１を１５．２％の収率で２．４ｇ得た。
ＭＳ（ＭＡＬＤＩ−ＴＯＦ）ｍ／ｚ：７７８［Ｍ］＋
【０１０１】
［合成例１０］出発物質３０４、化合物３０４
【化９０】
2020520976.tif 000091
【０１０２】
出発物質１の代わりに出発物質３０４を１４．９ｇ使用したことを除いては、合成例１と同様の方法により実験を行い、前記化合物３０４を４．４％の収率で０．６ｇ得た。
ＭＳ（ＭＡＬＤＩ−ＴＯＦ）ｍ／ｚ：７１８［Ｍ］＋
【０１０３】
［合成例１１］出発物質４０１、化合物４０１
【化９１】
2020520976.tif 000092
【０１０４】
出発物質１の代わりに出発物質４０１を１６．１ｇ使用したことを除いては、合成例１と同様の方法により実験を行い、前記化合物４０１を１６．６％の収率で２．６ｇ得た。
ＭＳ（ＭＡＬＤＩ−ＴＯＦ）ｍ／ｚ：７７８［Ｍ］＋
【０１０５】
［合成例１２］出発物質４５４、化合物４５４
【化９２】
2020520976.tif 000093
【０１０６】
出発物質１の代わりに出発物質４５４を１５．３ｇ使用したことを除いては、合成例１と同様の方法により実験を行い、前記化合物４５４を１７．７％の収率で２．６ｇ得た。
ＭＳ（ＭＡＬＤＩ−ＴＯＦ）ｍ／ｚ：７３６［Ｍ］＋
【０１０７】
［合成例１３］出発物質４５９、化合物４５９
【化９３】
2020520976.tif 000094
【０１０８】
出発物質１の代わりに出発物質４５９を１５．０ｇ使用したことを除いては、合成例１と同様の方法により実験を行い、前記化合物４５９を１９．１％の収率で２．８ｇ得た。
ＭＳ（ＭＡＬＤＩ−ＴＯＦ）ｍ／ｚ：７２２［Ｍ］＋
【０１０９】
［合成例１４］出発物質４６２、化合物４６２
【化９４】
2020520976.tif 000095
【０１１０】
出発物質１の代わりに出発物質４６２を１５．０ｇ使用したことを除いては、合成例１と同様の方法により実験を行い、前記化合物４６２を１８．０％の収率で２．６ｇ得た。
ＭＳ（ＭＡＬＤＩ−ＴＯＦ）ｍ／ｚ：７２２［Ｍ］＋
【０１１１】
［合成例１５］出発物質４６３、化合物４６３
【化９５】
2020520976.tif 000096
【０１１２】
出発物質１の代わりに出発物質４６３を１５．１ｇ使用したことを除いては、合成例１と同様の方法により実験を行い、前記化合物４６３を２１．２％の収率で３．１ｇ得た。
ＭＳ（ＭＡＬＤＩ−ＴＯＦ）ｍ／ｚ：７２６［Ｍ］＋
【０１１３】
［合成例１６］出発物質４６４、化合物４６４
【化９６】
2020520976.tif 000097
【０１１４】
１６．１ｇ（２０ｍｍｏｌ）の出発物質４６４をｔｅｒｔ−ブチルベンゼン（２５０ｍＬ）に溶解した後、０℃まで冷却した。窒素雰囲気下で１．７Ｍのｔｅｒｔ−ブチルリチウム溶液（ｉｎ  Ｐｅｎｔａｎｅ）２４．７ｍＬ（４２ｍｍｏｌ）を添加し、６０℃で２時間撹拌した。その後、再び反応物を０℃まで冷却し、三臭化ホウ素４．０ｍＬ（４２ｍｍｏｌ）を添加した後、常温で０．５時間撹拌した。再び反応物を０℃まで冷却してＮ，Ｎ−ジイソプロピルエチルアミン７．３ｍＬ（４２ｍｍｏｌ）を添加した後、６０℃で２時間撹拌した。反応液を室温まで冷却させ、酢酸エチルと水を利用して有機層を抽出した。抽出した有機層の溶媒を除去した後、シリカゲルカラムクロマトグラフィー（ＤＣＭ／ヘキサン）の方法を用いて精製した。その後、ＤＣＭ／アセトン（Ａｃｅｔｏｎｅ）混合溶媒により再結晶精製し、前記化合物４６４を２０．７％の収率で３．２ｇ得た。
ＭＳ（ＭＡＬＤＩ−ＴＯＦ）ｍ／ｚ：７７８［Ｍ］＋
【０１１５】
［合成例１７］出発物質４６５、化合物４６５
【化９７】
2020520976.tif 000098
【０１１６】
＊出発物質１の代わりに出発物質４６５を１３．１ｇ使用したことを除いては、合成例１と同様の方法により実験を行い、前記化合物４６５を９．９％の収率で１．２ｇ得た。
ＭＳ（ＭＡＬＤＩ−ＴＯＦ）ｍ／ｚ：６２６［Ｍ］＋
【０１１７】
［合成例１８］出発物質４６７、化合物４６７
【化９８】
2020520976.tif 000099
【０１１８】
出発物質１の代わりに出発物質４６７を１３．６ｇ使用したことを除いては、合成例１と同様の方法により実験を行い、前記化合物４６７を８．３％の収率で１．１ｇ得た。
ＭＳ（ＭＡＬＤＩ−ＴＯＦ）ｍ／ｚ：６５４［Ｍ］＋
【０１１９】
［合成例１９］出発物質４６９、化合物４６９
【化９９】
2020520976.tif 000100
【０１２０】
出発物質１の代わりに出発物質４６９を１５．１ｇ使用したことを除いては、合成例１と同様の方法により実験を行い、前記化合物４６９を１５．５％の収率で１．７ｇ得た。
ＭＳ（ＭＡＬＤＩ−ＴＯＦ）ｍ／ｚ：７２６［Ｍ］＋
【０１２１】
［合成例２０］出発物質４７５、化合物４７５
【化１００】
2020520976.tif 000101
【０１２２】
出発物質１の代わりに出発物質４７５を１７．７ｇ使用したことを除いては、合成例１と同様の方法により実験を行い、前記化合物４７５を２０．１％の収率で３．５ｇ得た。
ＭＳ（ＭＡＬＤＩ−ＴＯＦ）ｍ／ｚ：８５８［Ｍ］＋
【０１２３】
［合成例２１］出発物質４７７、化合物４７７
【化１０１】
2020520976.tif 000102
【０１２４】
出発物質１の代わりに出発物質４７７を１４．７ｇ使用したことを除いては、合成例１と同様の方法により実験を行い、前記化合物４７７を１６．６％の収率で２．４ｇ得た。
ＭＳ（ＭＡＬＤＩ−ＴＯＦ）ｍ／ｚ：５５８［Ｍ］＋
【０１２５】
［合成例２２］出発物質５０５、化合物５０５
【化１０２】
2020520976.tif 000103
【０１２６】
出発物質１の代わりに出発物質５０５を１５．０ｇ使用したことを除いては、合成例１と同様の方法により実験を行い、前記化合物５０５を１８．８％の収率で２．７ｇ得た。
ｇＭＳ（ＭＡＬＤＩ−ＴＯＦ）ｍ／ｚ：７２２［Ｍ］＋
【０１２７】
［合成例２３］出発物質５０９、化合物５０９
【化１０３】
2020520976.tif 000104
【０１２８】
出発物質１の代わりに出発物質５０９を１３．３ｇ使用したことを除いては、合成例１と同様の方法により実験を行い、前記化合物５０９を１７．８％の収率で２．３ｇ得た。
ＭＳ（ＭＡＬＤＩ−ＴＯＦ）ｍ／ｚ：６４０［Ｍ］＋
【０１２９】
［合成例２４］出発物質５１１、化合物５１１
【化１０４】
2020520976.tif 000105
【０１３０】
出発物質１の代わりに出発物質５１１を１４．５ｇ使用したことを除いては、合成例１と同様の方法により実験を行い、前記化合物５１１を２０．４％の収率で２．８ｇ得た。
ＭＳ（ＭＡＬＤＩ−ＴＯＦ）ｍ／ｚ：６９６［Ｍ］＋
【０１３１】
［合成例２５］出発物質５１２、化合物５１２
【化１０５】
2020520976.tif 000106
【０１３２】
出発物質１の代わりに出発物質５１２を１５．５ｇ使用したことを除いては、合成例１と同様の方法により実験を行い、前記化合物５１２を２１．１％の収率で３．２ｇ得た。
ＭＳ（ＭＡＬＤＩ−ＴＯＦ）ｍ／ｚ：７４８［Ｍ］＋
【０１３３】
［合成例２６］出発物質５１３、化合物５１３
【化１０６】
2020520976.tif 000107
【０１３４】
出発物質１の代わりに出発物質５１３を１６．９ｇ使用したことを除いては、合成例１と同様の方法により実験を行い、前記化合物５１３を１８．２％の収率で３．０ｇ得た。
ＭＳ（ＭＡＬＤＩ−ＴＯＦ）ｍ／ｚ：８１８［Ｍ］＋
【０１３５】
［合成例２７］出発物質５１４、化合物５１４
【化１０７】
2020520976.tif 000108
【０１３６】
出発物質１の代わりに出発物質５１４を１４．４ｇ使用したことを除いては、合成例１と同様の方法により実験を行い、前記化合物５１４を１９．５％の収率で２．７ｇ得た。
ＭＳ（ＭＡＬＤＩ−ＴＯＦ）ｍ／ｚ：６９４［Ｍ］＋
【０１３７】
［合成例２８］出発物質５１５、化合物５１５
【化１０８】
2020520976.tif 000109
【０１３８】
出発物質１の代わりに出発物質５１５を１３．９ｇ使用したことを除いては、合成例１と同様の方法により実験を行い、前記化合物５１５を１９．２％の収率で２．６ｇ得た。
ＭＳ（ＭＡＬＤＩ−ＴＯＦ）ｍ／ｚ：６７０［Ｍ］＋
【０１３９】
［合成例２９］出発物質５１６、化合物５１６
【化１０９】
2020520976.tif 000110
【０１４０】
出発物質１の代わりに出発物質５１９を１６．６ｇ使用したことを除いては、合成例１と同様の方法により実験を行い、前記化合物５１６を１７．８％の収率で２．９ｇ得た。
ＭＳ（ＭＡＬＤＩ−ＴＯＦ）ｍ／ｚ：８００［Ｍ］＋
【０１４１】
［合成例３０］出発物質５１７、化合物５１７
【化１１０】
2020520976.tif 000111
【０１４２】
出発物質１の代わりに出発物質５１７を１４．５ｇ使用したことを除いては、合成例１と同様の方法により実験を行い、前記化合物５１７を１５．４％の収率で２．１ｇ得た。
ＭＳ（ＭＡＬＤＩ−ＴＯＦ）ｍ／ｚ：６９６［Ｍ］＋
【０１４３】
［合成例３１］出発物質５１８、化合物５１８
【化１１１】
2020520976.tif 000112
【０１４４】
出発物質１の代わりに出発物質５１８を１６．１ｇ使用したことを除いては、合成例１と同様の方法により実験を行い、前記化合物５１８を１８．３％の収率で２．９ｇ得た。
ＭＳ（ＭＡＬＤＩ−ＴＯＦ）ｍ／ｚ：７７８［Ｍ］＋
【０１４５】
［合成例３２］出発物質５８６、化合物５８６
【化１１２】
2020520976.tif 000113
【０１４６】
出発物質１の代わりに出発物質５８６を１１．６ｇ使用したことを除いては、合成例１と同様の方法により実験を行い、前記化合物５８６を８．４％の収率で０．９ｇ得た。
ＭＳ（ＭＡＬＤＩ−ＴＯＦ）ｍ／ｚ：５５２［Ｍ］＋
【０１４７】
（比較例１：化合物Ａの合成）出発物質Ａ、化合物Ａ
【化１１３】
2020520976.tif 000114
【０１４８】
出発物質１の代わりに出発物質Ａを１３．４ｇ使用したことを除いては、合成例１と同様の方法により実験を行い、前記化合物Ａを２１．７％の収率で２．７ｇ得た。
ＭＳ（ＭＡＬＤＩ−ＴＯＦ）ｍ／ｚ：６４４［Ｍ］＋
【０１４９】
（比較例２：化合物Ｂの合成）出発物質Ｂ、化合物Ｂ
【化１１４】
2020520976.tif 000115
【０１５０】
出発物質１の代わりに出発物質Ｂを１１．２ｇ使用したことを除いては、合成例１と同様の方法により実験を行い、前記化合物Ｂを１８．５％の収率で２．０ｇ得た。
ＭＳ（ＭＡＬＤＩ−ＴＯＦ）ｍ／ｚ：５３２［Ｍ］＋
【０１５１】
（比較例３：化合物Ｃの合成）出発物質Ｃ、化合物Ｃ
【化１１５】
2020520976.tif 000116
【０１５２】
出発物質１の代わりに出発物質Ｃを８．９ｇ使用したことを除いては、合成例１と同様の方法により実験を行い、前記化合物Ｃを２０．２％の収率で１．７ｇ得た。
ＭＳ（ＭＡＬＤＩ−ＴＯＦ）ｍ／ｚ：４２０［Ｍ］＋
【０１５３】
（比較例４：化合物Ｄの合成）出発物質Ｄ、化合物Ｄ
【化１１６】
2020520976.tif 000117
【０１５４】
出発物質１の代わりに出発物質Ｄを１０．４ｇ使用したことを除いては、合成例１と同様の方法により実験を行い、前記化合物Ｄを１２．７％の収率で１．３ｇ得た。
ＭＳ（ＭＡＬＤＩ−ＴＯＦ）ｍ／ｚ：４９２［Ｍ］＋
【０１５５】
（比較例５：化合物Ｅの合成）出発物質Ｅ、化合物Ｅ
【化１１７】
2020520976.tif 000118
【０１５６】
出発物質１の代わりに出発物質Ｅを１２．４ｇ使用したことを除いては、合成例１と同様の方法により実験を行い、前記化合物Ｅを１６．４％の収率で１．９ｇ得た。
ＭＳ（ＭＡＬＤＩ−ＴＯＦ）ｍ／ｚ：５９２［Ｍ］＋
【０１５７】
＜実施例１：背面発光構造の有機電界発光素子の製造＞
有機電界発光素子の陽極であるＩＴＯ（１００ｎｍ）を積層した基板を、露光（Ｐｈｏｔｏ−Ｌｉｔｈｏｇｒａｐｈ）工程により陰極領域、陽極領域、及び絶縁層に区分してパターニング（Ｐａｔｔｅｒｎｉｎｇ）した後、陽極（ＩＴＯ）の仕事関数（ｗｏｒｋ−ｆｕｎｃｔｉｏｎ）の増大及び洗浄のために、ＵＶオゾン処理及びＯ２：Ｎ２プラズマにより表面処理した。その上に正孔注入層（ＨＩＬ）を１０ｎｍの厚さで形成した。次いで、前記正孔注入層の上部に、正孔輸送層を真空蒸着により６０ｎｍの厚さで形成し、前記正孔輸送層（ＨＴＬ）の上部に電子遮断層（ＥＢＬ）を５ｎｍの厚さで形成した。前記電子遮断層（ＥＢＬ）の上部にＢｌｕｅ発光層のホストを蒸着させると同時に、ドーパントとして化合物４６３を３％ドープして、２５ｎｍの厚さで発光層（ＥＭＬ）を形成した。
【０１５８】
その上に電子輸送層（ＥＴＬ）を２５ｎｍ蒸着し、前記電子輸送層上に電子注入層を１ｎｍ蒸着し、陰極としてアルミニウムを１００ｎｍの厚さで蒸着した。以後、ＵＶ硬化型接着剤により吸着剤（ｇｅｔｔｅｒ）を含むシールキャップ（ｓｅａｌ  ｃａｐ）を合着して、大気中の酸素や水分から有機電界発光素子を保護できるようにして、有機電界発光素子を製造した。
【０１５９】
＜実施例２〜２２：有機電界発光素子の製造＞
ドーパントとして、前記化合物４６３の代わりに化合物４６４、５０５、５１５、５１７、２５１、１３３、５１１、５１６、５１４、１、５１２、４６５、４６９、４５９、４６２、４７７、５０９、５１３、５１４、５１８、５８６を使用したことを除いては、実施例１と同様の方法により有機電界発光素子を製造した。
【０１６０】
＜比較例１〜５：有機電界発光素子の製造＞
ドーパントとして、前記化合物４６３の代わりに化合物Ａ〜Ｅを使用したことを除いては、実施例１と同様の方法により有機電界発光素子を製造した。
【０１６１】
＜有機電界発光素子の特性分析＞
以下、実施例１〜２２及び比較例１〜５において製造した背面発光構造の有機電界発光素子について、１０ｍＡ／ｃｍ２の電流を印加して電光特性を測定した。その結果を下記表１に比較して示す。
【０１６２】
【表１】
2020520976.tif 000119
【０１６３】
表１の結果から、実施例の素子は、比較例の素子に比べて発光効率に優れていることが分かる。
【０１６４】
＜前面発光構造の有機電界発光素子の製造＞
光反射層であるＡｇ合金（１０ｎｍ）と、有機電界発光素子の陽極であるＩＴＯ（５０ｎｍ）とが順次積層された基板を、露光（Ｐｈｏｔｏ−Ｌｉｔｈｏｇｒａｐｈ）工程により陰極領域、陽極領域、及び絶縁層に区分してパターニング（Ｐａｔｔｅｒｎｉｎｇ）した後、陽極（ＩＴＯ）の仕事関数（ｗｏｒｋ−ｆｕｎｃｔｉｏｎ）の増大及び洗浄のために、ＵＶオゾン処理及びＯ２：Ｎ２プラズマにより表面処理した。その上に、正孔注入層（ＨＩＬ）を１０ｎｍの厚さで形成した。次いで、前記正孔注入層の上部に、正孔輸送層を真空蒸着により１１０ｎｍの厚さで形成し、前記正孔輸送層（ＨＴＬ）の上部に電子遮断層（ＥＢＬ）を１５ｎｍの厚さで形成した。前記電子遮断層（ＥＢＬ）の上部にＢｌｕｅ発光層のホストを蒸着させると同時に、ドーパントを１％〜５％ドープして２０ｎｍの厚さで発光層（ＥＭＬ）を形成した。
【０１６５】
その上に、電子輸送層（ＥＴＬ）を３０ｎｍ蒸着し、陰極としてマグネシウム（Ｍｇ）と銀（Ａｇ）を９：１の割合で１７ｎｍの厚さで蒸着した。また、前記陰極の上にキャッピング層（ｃａｐｐｉｎｇ  ｌａｙｅｒ：ＣＰＬ）を蒸着した後、ＵＶ硬化型接着剤により吸着剤（ｇｅｔｔｅｒ）を含むシールキャップ（ｓｅａｌ  ｃａｐ）を合着して、大気中の酸素や水分から有機電界発光素子を保護できるようにして、有機電界発光素子を製造した。
【０１６６】
＜有機電界発光素子の特性分析＞
以下、実施例２、４、５、６の化合物と比較例１の化合物（化合物Ａ）とを、前面発光構造の有機電界発光素子に適用して、ドープ濃度と発光効率との関係（ドープ濃度依存性）を測定比較した。その結果を下記表２及び表３に示す。
【０１６７】
【表２】
2020520976.tif 000120
【０１６８】
表２によると、比較例１−１の場合、化合物Ａを用いてドープ濃度を増加させると、濃度の増加により発光効率が低下するのに対し、実施例２−１〜６−１においては、一定に維持されることが分かる。これは、本発明においては、発光効率がドープ濃度によって影響を受けないことを示す。
【０１６９】
【表３】
2020520976.tif 000121
【０１７０】
表３によると、比較例１−１の場合、化合物Ａを用いてドープ濃度を増加させると、濃度の増加によって発光効率が低下するのに対し、実施例２−１〜６−１においては、一定に維持されることが分かる。これは、本発明においては、発光効率がドープ濃度によって影響を受けないことを示す。
【０１７１】
表２及び表３の結果から、本発明のシクロアルキルが置換されたボロン系化合物は、シクロアルキルの非置換化合物に比べて、濃度消光現象が最小化されることが分かり、ドープ濃度が高くなるにつれ、寿命低下の変化が最小化することが分かる。
【０１７２】
本発明は、前記実施例に限定されるものではなく、異なる多様な形態で製造することができ、本発明が属する技術分野で通常の知識を有する者は、本発明の技術的思想や必須の特徴を変更せず、他の具体的な形態で実施され得ることが理解できることである。したがって、以上で記述した実施例は、すべての面において例示的なものであり、限定的ではないものと理解しなければならない。
【国際調査報告】
2020520976.tif 000201
2020520976.tif 000202
2020520976.tif 000203
2020520976.tif 000204